(57)【要約】      （修正有）【課題】可視域吸収、特に４００ｎｍ〜５００ｎｍの吸収の少ないシアニン化合物とそれを用いた撮像素子用の近赤外線カットフィルタ（光学フィルタ）の提供。【解決手段】式（１）で表されるシアニン色素化合物。2014031435.tif 000026（式中、基Ａはメチル、エチル、ブトキシエチル、シクロヘキシルメチル、ベンジルのいずれかの置換基を表す。）【選択図】なし【特許請求の範囲】
【請求項１】
下記式（１）で表されるシアニン色素化合物。
【化１】
2014031435.tif 000021
（式（１）中、基Ａは下記式（２）〜（５）のいずれかの置換基を表す。）
【化２】
2014031435.tif 000022
（式（２）中、ｎは０〜３の整数を表す。）
【化３】
2014031435.tif 000023
【化４】
2014031435.tif 000024
【化５】
2014031435.tif 000025
（式（５）中、ｍは０〜３の整数を表す。）
【請求項２】
式（１）において、基Ａが式（２）〜（４）である請求項１に記載のシアニン色素化合物。
【請求項３】
式（１）において、基Ａが式（２）である請求項１に記載のシアニン色素化合物。
【請求項４】
請求項１乃至３のいずれか一項に記載のシアニン色素化合物を含有する樹脂組成物。
【請求項５】
請求項４に記載の樹脂組成物を用いた近赤外線カットフィルタ。
【請求項６】
請求項５に記載の近赤外線カットフィルタを用いた撮像素子。
【発明の詳細な説明】
【技術分野】
【０００１】
本発明は新規シアニン色素化合物、これを含有する樹脂組成物、及びこれらを用いた近赤外線カットフィルタ（光学フィルタ）に関する。
【背景技術】
【０００２】
近赤外線吸収色素、これを用いた樹脂組成物及びそれらを用いた近赤外線カットフィルタの用途としては、プラズマディスプレイパネルや、ＣＣＤやＣＭＯＳ等の撮像素子用のものが挙げられる。大型薄型テレビやディスプレイとして注目されているプラズマディスプレイパネルには、その機構上必然的に発生する近赤外線を遮断するための近赤外線カットフィルタ等を必要とし、それに関して例えば、特許文献１〜３のものが知られており、中でも、対イオンが六フッ化アンチモン酸イオンであるシアニン化合物やジイモニウム色素が耐熱性に優れているため主に使用されていた。
【０００３】
しかし、これらの色素では加工性（塗工溶媒に対する溶解性）、耐熱性、耐光性、吸収率及び可視光透過率等の点で満足するものがなく、またアンチモンを含む化合物は劇物に該当する為、近年、重金属等の使用が規制を受ける産業分野、特に電気材料分野では重金属を含まない化合物が望まれていた。特許文献４には重金属を含有しない化合物が記載されているが、これらは塗工等に使用するメチルエチルケトン等の溶媒に対する溶解性が不十分であり、この問題を改善した、より加工性の良い化合物が特許文献５に記載されているが、可視域に吸収を持っており、このため赤外線吸収用色素化合物としては、より可視光透過率の良い色素化合物の開発が強く望まれている。
【０００４】
またデジタルカメラなどに使用されているＣＣＤやＣＭＯＳ等の撮像素子は、可視域〜１１００ｎｍ付近の近赤外域に渡る分光感度を有しており、これに対して人間の目は４００ｎｍ〜７５０ｎｍの波長の光を感じることができる。よって撮像素子と人間の目では分光感度に大きな差があるため、撮像素子の前面に近赤外域を吸収する近赤外線カットフィルタを備えて、人間の目の視感度に補正することが必要であることが知られている。
【０００５】
このようなフィルタとしては、近赤外波長を選択的に吸収するように、例えば特公昭６２−１２８９４３にあるようにリン酸塩系ガラスにＣｕＯを添加したガラスフィルタが知られている。このガラスフィルタは多量のＰ２Ｏ５を必須成分としてＣｕＯ を含有しており、酸化性の溶融雰囲気中で、多数の酸素イオンに配位されたＣｕ２＋イオンを形成させることによって青緑色を呈し、近赤外線カット特性を有するものである。
【０００６】
しかしながら、特許文献６の記載にもあるように、上記のガラスフィルタは、近赤外線カット効果を促進するためにＣｕＯの含有量を増加させると、一般に４００ｎｍ〜５００ｎｍの波長域における分光透過性が低下して緑色化の傾向を示すが知られている。
【０００７】
また、前述したＰＤＰ用の近赤外線カットフィルタをＣＣＤやＣＭＯＳ等の撮像素子のフィルタに適用しようとした場合、撮像素子の感度補正に必要な７５０ｎｍ〜８５０ｎｍの波長域での遮蔽は十分でなく、そのままでは適用することは難しいという問題があることが知られている。
【０００８】
このような背景から近年、より可視光吸収が少ない近赤外線吸収色素化合物や該化合物を用いた樹脂組成物、及び近赤外線カットフィルタ、特に４００ｎｍ〜５００ｎｍの吸収がより少なく７５０ｎｍ〜８５０ｎｍ付近に吸収のあるＣＣＤやＣＭＯＳなどの撮像素子用の近赤外線カットフィルタの開発が強く求められている。
【先行技術文献】
【特許文献】
【０００９】
【特許文献１】特開２０００−８１５１１号公報
【特許文献２】特公平５−３７１１９号公報
【特許文献３】特許第３０４５４０４号公報
【特許文献４】国際公開第２００６／００６５７３号パンフレット
【特許文献５】特開２００８−８８４２６号公報
【特許文献６】特開２００８−３０３１３０号公報
【発明の概要】
【発明が解決しようとする課題】
【００１０】
本発明は新規シアニン色素化合物、これを含有する樹脂組成物、及びこれらを用いた近赤外線カットフィルタに関する。詳しくは可視域吸収の少ない、特には４００ｎｍ〜５００ｎｍに吸収の少ないシアニン色素化合物とそれを用いた樹脂組成物、及び可視域吸収の少ないことを特徴とする近赤外線カットフィルタ、特にはＣＣＤやＣＭＯＳなどの撮像素子用の近赤外線カットフィルタの提供を目的とする。
【課題を解決するための手段】
【００１１】
本発明者等は上記課題を解決するべく、鋭意検討の結果、下記式（１）で表される特定のシアニン色素化合物及び、その樹脂組成物及び近赤外線フィルタが前記課題を解決するものであることを見出し、本発明を完成させた。
【００１２】
即ち、本発明は、
（１）下記式（１）で表されるシアニン色素化合物、
【化１】
2014031435.tif 000002
（式中、基Ａは下記式（２）〜（５）のいずれかの置換基を表す。）
【化２】
2014031435.tif 000003
（式（２）中、ｎは０〜３の整数を表す。）
【化３】
2014031435.tif 000004
【化４】
2014031435.tif 000005
【化５】
2014031435.tif 000006
（式（５）中、ｍは０〜３の整数を表す。）
（２）式（１）において、基Ａが式（２）〜（４）である（１）に記載のシアニン色素化合物、
（３）式（１）において、基Ａが式（２）である（１）に記載のシアニン色素化合物、
（４）（１）乃至（３）のいずれか一項に記載のシアニン色素化合物を含有する樹脂組成物、
（５）（４）に記載の樹脂組成物を用いた近赤外線カットフィルタ、
（６）（５）に記載の近赤外線フィルタを用いた撮像素子、
に関する。
【発明の効果】
【００１３】
本発明により、可視域吸収、特に４００ｎｍ〜５００ｎｍに吸収の少ないシアニン色素化合物、及び樹脂組成物、それらを用いた可視域吸収の少ないことを特徴とする近赤外線カットフィルタ、特にはＣＣＤやＣＭＯＳなどの撮像素子用の近赤外線カットフィルタを提供することができた。
【発明を実施するための形態】
【００１４】
本発明を詳細に説明する。
式（１）中、基Ａは式（２）〜（５）を表し、好ましくは式（２）〜（４）、より好ましくは、式（２）である。
【００１５】
式（２）中、ｎは０〜３の整数を表し、好ましくは０〜１、より好ましくは０である。また、式（５）中、ｍは０〜３の整数を表し、好ましくは３である。
【００１６】
前記の基Ａ、ｎ、ｍのうち、好ましいものを組み合せた化合物はより好ましく、より好ましいものを組み合せた化合物はさらに好ましい。好ましいものと、より好ましいものとの組み合わせ等についても同様である。
【００１７】
上記式（１）で表される本発明のシアニン色素化合物は種々の方法で製造されるが、例えば、特許文献３に記載の方法を参考に次の方法で製造することができる。なお下記式（ＡＡ）から（Ｈ）において適宜使用される基Ａ、ｎ、及びｍは、それぞれ上記式（１）におけるのと同じ意味を表す。
【００１８】
市販品として入手可能な下記式（ＡＡ）で表される２，３，３−トリメチルインドレニンを基Ａに対応する有機ハロゲン化物やジアルキル硫酸、置換アルキル ｐ−トルエンスルホニルに代表されるアルキル化剤である下記式（Ｂ）〜（Ｅ）と反応させることにより下記式（Ｆ）で表される誘導体に変換する。
ただし、Ｉ：ヨウ素原子、Ｂｒ：臭素原子、Ｃｌ：塩素原子、Ｔｓ：ｐ−トルエンスルホニル基、Ｍｓ：メタンスルホニル基、Ｔｆ：トリフルオロメタンスルホニル基、であり、Ｙは一般的な置換可能な脱離基を持つアルキル化剤を例として示すが、この限りではない。
【００１９】
【化６】
2014031435.tif 000007
【００２０】
【化７】
2014031435.tif 000008
次いで市販品として入手可能な下記式（Ｇ）で表されるグルタコンアルデヒドジアニル塩酸塩と反応させ、次いで下記式（Ｈ）で表される金属トリス（トリフルオロメタンスルホニル）メタニド、例えば、カリウム トリス（トリフルオロメタンスルホニル）メタニドと塩交換させることにより上記式（１）で表される本発明のシアニン色素化合物を得ることができる。
【００２１】
【化８】
2014031435.tif 000009
【００２２】
上記式（１）で表される色素の具体例を下記表１に示すが、本発明はこれらの具体例に限定されるものではない。
【００２３】
表１  化合物例
2014031435.tif 000010
【００２４】
本発明のシアニン色素化合物は、後記の実施例でその特性を示すように、フィルタ用近赤外線吸収色素として使用することができ、該色素化合物を用いた樹脂組成物も本発明に含まれる。他にも光情報記録媒体に用いることもできる。
【００２５】
本発明のシアニン色素化合物を用いた樹脂組成物を使用した赤外線カットフィルタ（光学フィルタ）も本発明に含まれる。該赤外線カットフィルタは、本発明のシアニン色素化合物を含有する樹脂層を基材上に設けたものでも、又、基材自体が本発明のシアニン色素化合物を含有する樹脂組成物（又はその硬化物）からなる層であってもよい。該基材としては、一般に光学フィルタに使用し得るものであれば特に制限されないが、通常、樹脂製の材が使用される。層の厚みは通常０．１μｍ〜１０ｍｍ程度であるが、近赤外線カット率等の目的に応じて適宜、決定され得る。
【００２６】
又、用いるシアニン色素化合物の含有率も目的とする近赤外線カット率に応じて適宜、決定される。用いる該樹脂製の材としては、例えば、ポリエチレン、ポリシクロアルカン、ポリスチレン、ポリアクリル酸、ポリアクリル酸エステル、ポリ酢酸ビニル、ポリアクリロニトリル、ポリ塩化ビニル、ポリフッ化ビニル等のビニル化合物、及びそれらのビニル化合物の付加重合体、ポリメタクリル酸、ポリメタクリル酸エステル、ポリ塩化ビニリデン、ポリフッ化ビニリデン、ポリシアン化ビニリデン、フッ化ビニリデン／ トリフルオロエチレン共重合体、フッ化ビニリデン／ テトラフルオロエチレン共重合体、シアン化ビニリデン／ 酢酸ビニル共重合体等のビニル化合物又はフッ素系化合物の共重合体、ポリトリフルオロエチレン、ポリテトラフルオロエチレン、ポリヘキサフルオロプロピレン等のフッ素を含む樹脂、ナイロン６、ナイロン６６等のポリアミド、ポリイミド、ポリウレタン、ポリペプチド、ポリエチレンテレフタレート等のポリエステル、ポリカーボネート、ポリオキシメチレン等のポリエーテル、エポキシ樹脂、ポリビニルアルコール、ポリビニルブチラール等が挙げられる。
【００２７】
本発明の赤外線カットフィルタ（光学フィルタ）を作製する方法としては特に限定されるものではないが、例えば、下記の公知の方法が利用できる。
１）樹脂に本発明のシアニン色素化合物を混練し、加熱成形して樹脂板又はフィルムを作製する方法、
２）本発明のシアニン色素化合物と樹脂モノマー又は樹脂モノマーの予備重合体を重合触媒の存在下にキャスト重合し、樹脂板又はフィルムを作製する方法、
３）本発明のシアニン色素化合物を含有する塗料を作製し、透明樹脂板、透明フィルム、又は透明ガラス板にコーティングする方法、
４）本発明のシアニン色素化合物及び樹脂（接着剤）を含有させた組成物を用いて、合わせ樹脂板、合わせ樹脂フィルム、又は合わせガラス板を作製する方法、
等である。
【００２８】
１）の作製方法としては、用いる樹脂によって加工温度、フィルム化（樹脂板化）条件等が多少異なるが、通常、本発明のシアニン色素化合物を基材樹脂の粉体又はペレットに添加し、１５０〜３５０℃に加熱、溶解させた後、成形して樹脂板を作製する方法あるいは押し出し機によりフィルム化（樹脂板化）する方法等が挙げられる。該シアニン色素化合物添加量は、作製する樹脂板又はフィルムの厚み、吸収強度、可視光透過率等によって異なるが、通常、基材樹脂の質量に対して０.０１〜３０質量％程度、好ましくは０.０３〜１５質量％程度使用される。
【００２９】
２）の方法は、本発明のシアニン色素化合物と、樹脂モノマー又は樹脂モノマーの予備重合体を重合触媒の存在下に型内に注入し、反応させて硬化させるか、又は、金型に流し込んで型内で硬い製品となるまで固化させて成形する。多くの樹脂がこの方法で成形可能であり、その様な樹脂としては、（メタ）アクリル樹脂、ジエチレングリコールビス（アリルカーボネート）樹脂、エポキシ樹脂、フェノール− ホルムアルデヒド樹脂、ポリスチレン樹脂、シリコン樹脂等が挙げられる。その中でも、硬度、耐熱性、耐薬品性に優れたアクリルシートが得られるメタクリル酸メチルの塊状重合によるキャスティング法が好ましい。重合触媒としては公知のラジカル熱重合開始剤が利用でき、例えば、ベンゾイルパーオキシド、ｐ−クロロベンゾイルパーオキシド、ジイソプロピルパーオキシカーボネート等の過酸化物、アゾビスイソブチロニトリル等のアゾ化合物が挙げられる。その使用量は混合物の総量に対して、一般的に０.０１〜５質量％ である。熱重合における加熱温度は、通常４０〜２００℃であり、重合時間は通常３０分〜８時間程度である。又、熱重合以外に、光重合開始剤や増感剤を添加して光重合する方法も採用できる。
【００３０】
３）の方法は、本発明のシアニン色素化合物をバインダー樹脂及び溶媒に溶解し塗料化する方法、該シアニン色素化合物を樹脂の存在下に微粒子化して分散し、水系塗料とする方法等がある。前者の方法では、例えば、脂肪族エステル樹脂、アクリル系樹脂、メラミン樹脂、ウレタン樹脂、芳香族エステル樹脂、ポリカーボネート樹脂、ポリビニル系樹脂、脂肪族ポリオレフィン樹脂、芳香族ポリオレフィン樹脂、ポリビニルアルコール樹脂、ポリビニル変性樹脂等、又は、それらの共重合樹脂を用いる事ができる。
【００３１】
該溶媒としては、ハロゲン系、アルコール系、ケトン系、エステル系、脂肪族炭化水素系、芳香族炭化水素系、エーテル系の溶媒、又は、それらの混合溶媒を用いることができる。該シアニン色素化合物の濃度は、作製するコーティングの厚み、吸収強度、可視光透過率によって異なるが、バインダー樹脂に対して一般的に０.１〜３０質量％程度である。このようにして得られた塗料を透明樹脂フィルム、透明樹脂板、透明ガラス等の上にスピンコーター、バーコーター、ロールコーター、スプレー等でコーティングして近赤外線吸収フィルタを得ることができる。
【００３２】
４）の方法は、シリコン系、ウレタン系、アクリル系等の樹脂用、ポリビニルブチラール接着剤、エチレン− 酢酸ビニル系接着剤等の合わせガラス用の公知の透明接着剤に、本発明のシアニン色素化合物を０.１〜３０質量％程度添加した樹脂を用い、透明な樹脂板同士、樹脂板と樹脂フィルム、樹脂板とガラス、樹脂フィルム同士、樹脂フィルムとガラス、ガラス同士を接着することにより光学フィルタを作製する。
尚、それぞれの方法で混練・混合の際、紫外線吸収剤、可塑剤等の樹脂成形に用いる通常の添加剤を加えてもよい。
【００３３】
本発明の近赤外線カットフィルタは近赤外線吸収化合物として本発明のシアニン化合物のみを１種又は２種以上使用してもよいが、吸収波長域を広くするために、更にこれらの化合物以外の近赤外線吸収化合物を併用してもよい。併用し得る他の近赤外線吸収化合物としては、例えば、ジイモニウム系化合物、フタロシアニン系化合物、ニッケルジチオール錯体等の金属錯体化合物が挙げられる。これらの併用し得る他の近赤外線吸収化合物がカチオン系である場合、対アニオンは本発明のシアニン化合物と同じトリス（ハロゲノアルキルスルホニル）メチドアニオンであってもよい。
他の近赤外線吸収化合物としては、特にジイモニウム系化合物が好ましく、更に、このジイモニウム系化合物の対アニオンがトリス（ハロゲノアルキルスルホニル）メチドアニオンであるものが好ましい。
【００３４】
又、併用しうる無機金属の近赤外線吸収化合物としては、例えば、金属銅又は硫化銅、酸化銅等の銅化合物、酸化亜鉛を主成分とする混合物、タングステン化合物、酸化チタンを主成分とする混合物等が挙げられる。
【００３５】
近赤外線吸収用の本発明の光学フィルタは、撮像素子用途やディスプレイの前面板に限らず、近赤外線をカットする必要があるフィルタフィルム、例えば、断熱フィルム、光学製品、サングラス等にも使用することが出来る。
【実施例】
【００３６】
以下に本発明を実施例により、具体的に説明するが、本発明は実施例に限定されるものではない。なお、特別の記載のない限り、本文中「部」及び「％」とあるのは質量基準であり、また反応温度は内温である。合成した化合物のうち、λｍａｘ（最大吸収波長）を測定したものについては、クロロホルム中、紫外可視分光光度計ＵＶ−３１５０（島津製作所社製）での測定値を記載した。
【００３７】
［実施例１］
（工程１）
水５０部とＮ，Ｎ−ジメチルホルムアミド５０部に２，３，３−トリメチルインドレニン４０部、炭酸カリウム７０部、ヨードメタン４３部を添加し、６時間還流温度下で撹拌した。得られた液を室温まで冷却した後、酢酸エチルを用いて分液操作を行い、有機層に硫酸マグネシウムを添加し水分を除去した。その後硫酸マグネシウムを濾別し、溶媒を減圧除去することにより下記式（６）で表される化合物の赤色液体４５部を得た。
【００３８】
【化９】
2014031435.tif 000011
【００３９】
（工程２）
酢酸３０部と無水酢酸３０部に、実施例１（工程１）で得られた式（６）の化合物３．７部、グルタコンアルデヒドジアニル塩酸塩２．７部、トリス（トリフルオロメタンスルホニル）メタニドカリウム８．５部、酢酸ナトリウム１．６部を添加し、３０分間還流温度下で撹拌した。得られた液を室温まで冷却した後、水２００部に注ぎ、３０分間撹拌した後、析出固体をろ過分取、乾燥することにより、下記式（７）で表される本発明の近赤外吸収色素５．０部（λｍａｘ：７５４ｎｍ）を得た。
【００４０】
【化１０】
2014031435.tif 000012
【００４１】
［実施例２］
実施例１（工程１）におけるヨードメタン４３部の代わりに、ヨードエタン４７部を使用する以外は実施例１と同様にして、下記式（８）で表される本発明の近赤外吸収色素５．３部（λｍａｘ：７５８ｎｍ）を得た。
【００４２】
【化１１】
2014031435.tif 000013
【００４３】
［実施例３］
実施例１（工程１）におけるヨードメタン４３部の代わりに、ｐ−トルエンスルホン酸ブトキシエチルエステル８２部を使用する以外は実施例１と同様にして、下記式（９）で表される本発明の近赤外吸収色素６．０部（λｍａｘ：７６４ｎｍ）を得た。
【００４４】
【化１２】
2014031435.tif 000014
【００４５】
［実施例４］
実施例１（工程１）におけるヨードメタン４３部の代わりに、臭化シクロへキシルメチル５３部を使用する以外は実施例１と同様にして、下記式（１０）で表される本発明の近赤外吸収色素６．５部（λｍａｘ：７６４ｎｍ）を得た。
【００４６】
【化１３】
2014031435.tif 000015
【００４７】
［実施例５］
実施例１（工程１）におけるヨードメタン４３部の代わりに、臭化ベンジル４９部を使用する以外は実施例１と同様にして、下記式（１１）で表される本発明の近赤外吸収色素６．０部（λｍａｘ：７６４ｎｍ）を得た。
【００４８】
【化１４】
2014031435.tif 000016
【００４９】
［実施例６乃至１０］
［光学フィルムの作製］
ジアリルフタレート樹脂（ダイソー株式会社製、商品名「ダイソーダップＡ」）を、メチルイソブチルケトン（ＭＩＢＫ） に３０質量％ になるように溶解して、主剤溶液を得た。この主剤溶液の全質量に対して、上記実施例１乃至５で得られた本発明のシアニン色素化合物［式（７）〜式（１１）］のそれぞれを ０．０５質量％ を主剤溶液に添加し、これらを溶解させた塗工液を得た。この塗工液をスピンコーター上に配置したガラス基板上に滴下し、その基板を５００ｒｐｍで１０秒間回転させることで基板表面をコーティングし、その後８０℃で１０分間乾燥させて光学フィルタを得た。実施例１乃至５で得たシアニン色素化合物を使用した光学フィルタを、それぞれ実施例６乃至１０とする。
【００５０】
［比較例１］
各実施例で得た本発明のシアニン色素化合物のかわりに、特許文献５の化合物番号３１に記載のシアニン色素化合物を用いる以外は、実施例６乃至１０と同様にして比較用の光学フィルタを作製した。この光学フィルタを比較例１とする。比較例１に用いた化合物の構造式を下記式（１２）に示す。
【００５１】
【化１５】
2014031435.tif 000017
【００５２】
［比較例２］
各実施例で得た本発明の化合物のかわりに、特許文献５の化合物番号３６に記載の色素を用いる以外は、実施例６乃至１０と同様にして比較用の光学フィルタを作製した。このフィルタの作製を比較例２とする。比較例２に用いた化合物の構造式を下記式（１３）に示す。
【００５３】
【化１６】
2014031435.tif 000018
【００５４】
実施例６乃至１０および比較例１乃至２で得た光学フィルタの光学特性を下記方法で評価した。
【００５５】
分光光度計（島津製作所社製、ＵＶ−３１５０）を用い、実施例６乃至１０、及び比較例１乃至２の各光学フィルタの透過率を２００〜１１００ｎｍの範囲で測定した。各実施例、及び比較例１乃至２の光学フィルタの最大吸収波長での透過率（％）と、４００ｎｍ〜５００ｎｍの波長領域における最大吸収波長での透過率（％）の実測値を表２に示す。
【００５６】
表２
2014031435.tif 000019
【００５７】
次に、以下に示した遮蔽率の算出方法により、最大吸収波長における遮蔽率Ａ２（％）と、４００〜５００ｎｍの波長領域における最大吸収波長での遮蔽率Ａ１（％）をそれぞれ算出した。
[遮蔽率（％）] ＝ １００ −［ 透過率（％）］
また、得られた遮蔽率Ａ１、Ａ２の比率Ｒを次に示す算出方法により求めた。
Ｒ＝（Ａ２／Ａ１）
それぞれの結果を表３に示す。
【００５８】
表３
2014031435.tif 000020
【００５９】
Ａ２に対するＡ１の値が小さい、つまりＲの値が大きいほど、赤外吸収に対する可視光吸収が少なく、可視光域の透過性に優れた近赤外線カットフィルタと言える。表３の結果から比較例１乃至２のＲはいずれの実施例のＲより低い値を示し、近赤外カットフィルタとして劣る結果を示した。
【産業上の利用可能性】
【００６０】
本発明の前記式（１）で表わされるシアニン色素化合物、樹脂組成物及びこれらによって得られる近赤外線カットフィルタ（光学フィルタ）は可視光域の透過性、特に４００ｎｍ〜５００ｎｍの透過性において極めて優れるため、各種用途の光学フィルタ、特にＣＣＤやＣＭＯＳなどの撮像素子用の近赤外線カットフィルタ（光学フィルタ）として非常に有用である。